ГИДРОФОБНО ПРОКЛЕЕННЫЙ ВОЛОКНИСТЫЙ МАТЕРИАЛ И СПОСОБ ПОЛУЧЕНИЯ СЛОЯ ПРОКЛЕЕННОГО МАТЕРИАЛА

1. Способ получения гидрофобно проклеенного слоя волокнистого полотна бумаги или картона, включающий стадии
- получения пены из воды, микрофибриллированной целлюлозы (МФЦ), гидрофобного проклеивающего вещества и термочувствительного поверхностно-активного вещества,
- подачи пены на формующую сетку,
- обезвоживания пены на формующей сетке путем отсасывания с образованием полотна бумаги или картона,
- сушки полотна бумаги или картона и
- нагревания полотна бумаги или картона для подавления гидрофильной функциональности поверхностно-активного вещества.
2. Способ по п. 1, отличающийся тем, что гидрофобное проклеивающее вещество представляет собой алкилкетеновый димер (АКД) или его производное.
3. Способ по п. 1 или 2, отличающийся тем, что поверхностно-активное вещество разлагают под действием тепла с удалением гидрофильного фрагмента из гидрофобного остатка.
4. Способ по п. 3, отличающийся тем, что поверхностно-активное вещество получают из предшественника АКД путем активации основанием, спиртом или водой.
5. Способ по п. 1 или 2, отличающийся тем, что поверхностно-активное вещество переводят в нерастворимое состояние путем нагревания.
11
6. Способ по п. 5, отличающийся тем, что поверхностно-активное вещество представляет собой линейный этоксилированный С-спирт.
7. Способ по п. 1, отличающийся тем, что в пену включают белок, такой как казеин, для ее стабилизации.
8. Способ по п. 1, отличающийся тем, что в пену включают крахмал для дополнительной проклейки полотна бумаги или картона.
9. Способ по п. 1, отличающийся тем, что в пену дополнительно включают волокнистую массу с волокнами большей длины.
10. Способ по п. 9, отличающийся тем, что волокнистой массой с волокнами большей длины является механическая древесная масса, такая как химико-термомеханическая древесная масса (ХТММ).
11. Способ по п. 1, отличающийся тем, что волокнистые компоненты, включенные в пену, состоят из приблизительно от 5 до 40 масс.% МФЦ и приблизительно от 60 до 95 масс.% волокнистой массы с волокнами большей длины.
12. Способ по п. 1, отличающийся тем, что непрерывное волокнистое полотно бумаги или картона формуют на движущейся формующей сетке бумагоделательной или картоноделательной машины, обезвоживают путем отсасывания через полотно и формующую сетку, и затем сушат в сушильной части бумагоделательной или картоноделательной машины.
13. Способ получения гидрофобно проклеенного покровного слоя на волокнистом полотне бумаги или картона, включающий стадии
- получения пены из воды, микрофибриллированной целлюлозы (МФЦ), гидрофобного проклеивающего вещества и термочувствительного поверхностно-активного вещества,
- подачи пены в качестве покрытия на указанное волокнистое полотно бумаги или картона,
- сушки покрытия и
- нагревания покрытия для подавления гидрофильной функциональности поверхностно-активного вещества.
3
14. Гидрофобно проклеенное волокнистое полотно бумаги или картона, получаемое способом по любому из пп. 1-12, отличающееся тем, что содержит смесь микрофибриллированной целлюлозы (МФЦ) и волокнистой массы с волокнами большей длины вместе с гидрофобным проклеивающим веществом, и имеет пухлость по меньшей мере 2,5 см/г.
3
15. Волокнистое полотно по п. 14, отличающееся тем, что имеет пухлость от 3 до 7 см/г.
2
16. Волокнистое полотно по п. 14 или 15, отличающееся тем, что имеет значение стойкости к расслаиванию по Скотту от 120 до 200 Дж/м.
17. Волокнистое полотно по п. 14, отличающееся тем, что содержит крахмал в качестве дополнительного проклеивающего вещества.
18. Волокнистое полотно по п. 14, отличающееся тем, что волокнистой массой с волокнами большей длины является механическая древесная масса, такая как химико-термомеханическая древесная масса (ХТММ).
19. Волокнистое полотно по п. 14, отличающееся тем, что волокнистые компоненты полотна состоят из приблизительно от 5 до 40 масс.% МФЦ и приблизительно от 60 до 95 масс.% волокнистой массы с волокнами большей длины.
20. Многослойный картон, отличающийся тем, что по меньшей мере один из его слоев представляет собой волокнистое полотно по любому из пп. 14-19.
21. Многослойный картон по п. 20, отличающийся тем, что картон представляет собой упаковочный картон для жидкости, содержащий волокнистое полотно по любому из пп. 14-19 в качестве среднего слоя и наружные слои с обеих сторон среднего слоя, имеющие более низкую пухлость, чем этот средний слой.
22. Применение термочувствительного поверхностно-активного вещества для получения гидрофобно проклеенного слоя волокнистого полотна бумаги или картона, включающее получение пены из воды, целлюлозных волокон, гидрофобного проклеивающего вещества и указанного термочувствительного поверхностно-активного вещества, подачу пены в качестве слоя на субстрат, сушку указанного слоя и нагревание слоя для подавления гидрофильной функциональности поверхностно-активного вещества.
23. Применение по п. 22, где целлюлозные волокна содержат микрофибриллированную целлюлозу (МФЦ).
24. Применение по п. 23, где пену подают в качестве покровного слоя на волокнистое полотно бумаги или картона, которое образует субстрат.
25. Применение по п. 23, где целлюлозные волокна содержат МФЦ, смешанную с волокнистой массой с волокнами большей длины, и пену подают в качестве слоя на формующую сетку, которая служит в качестве субстрата, для обезвоживания путем отсасывания и образования волокнистого полотна бумаги или картона.